(57)【要約】【課題】レーザ照射による艶低減加工を施すことで、部品表面の艶を部分的に落すとともに、その部品表面の意匠性を十分に確保することができる車両用内装部品を提供すること。【解決手段】車両用内装部品１において、ともに絵柄４が描画された第１加飾面１１と第２加飾面１２とが部品表面にて連続して形成される。車両用内装部品１は、車両に設置したときの第１加飾面１１の法線の仰角が第２加飾面１２の法線の仰角よりも大きい。第１加飾面１１には、レーザ照射による艶低減加工が施されており、第１加飾面１１の艶の程度が第２加飾面１２の艶の程度よりも低くなっている。【選択図】図１
2015074400.tif 000002
【特許請求の範囲】
【請求項１】
ともに絵柄が描画された第１加飾面と第２加飾面とが部品表面にて連続して形成され、車両に設置したときの前記第１加飾面の法線の仰角が前記第２加飾面の法線の仰角よりも大きい車両用内装部品であって、
前記第１加飾面の艶の程度が前記第２加飾面の艶の程度よりも低くなるように設定され、前記第１加飾面及び前記第２加飾面のうち少なくとも前記第１加飾面には、レーザ照射による艶低減加工が施されている
ことを特徴とする車両用内装部品。
【請求項２】
前記第１加飾面の光沢度を示す第１グロス値は、前記第２加飾面の光沢度を示す第２グロス値よりも低いことを特徴とする請求項１に記載の車両用内装部品。
【請求項３】
前記第１加飾面及び前記第２加飾面には塗膜が設けられ、前記塗膜には、レーザ照射によって描画された絵柄が形成されていることを特徴とする請求項１または２に記載の車両用内装部品。
【請求項４】
前記塗膜には、前記絵柄を構成する第１線状レーザ加工溝と、艶低減用の第２線状レーザ加工溝とが設けられていることを特徴とする請求項３に記載の車両用内装部品。
【請求項５】
前記第２線状レーザ加工溝は、前記第１線状レーザ加工溝とオーバーラップした状態で設けられ、前記第２線状レーザ加工溝の深さは、前記第１線状レーザ加工溝の深さよりも浅く設定され、前記第２線状レーザ加工溝の幅は、前記第１線状レーザ加工溝の幅よりも狭く設定されていることを特徴とする請求項４に記載の車両用内装部品。
【請求項６】
前記第１加飾面と前記第２加飾面との境界部分には、前記第２加飾面から前記第１加飾面に向かって徐々に艶の度合いが低くなるように、前記第２線状レーザ加工溝が設けられていることを特徴とする請求項４または５に記載の車両用内装部品。
【請求項７】
ともに絵柄が描画された第１加飾面と第２加飾面とが部品表面にて連続して形成され、車両に設置したときの前記第１加飾面の法線の仰角が前記第２加飾面の法線の仰角よりも大きい車両用内装部品の加飾方法であって、
前記第１加飾面及び前記第２加飾面に設けられた塗膜にレーザ照射によって絵柄を描画する描画工程を行った後、前記塗膜に対してレーザ照射による艶低減加工を施すことにより、前記第１加飾面の艶の程度を前記第２加飾面の艶の程度よりも低くする
ことを特徴とする車両用内装部品の加飾方法。
【発明の詳細な説明】
【技術分野】
【０００１】
本発明は、車両に設置される内装部品であり、ともに絵柄が描画された第１加飾面と第２加飾面とが部品表面にて連続して形成された車両用内装部品及びその加飾方法に関するものである。
【背景技術】
【０００２】
自動車の内装部品などでは、デザイン性や品質を高めるために樹脂成形体の表面に装飾を加えるようにした加飾部品（例えば、センタークラスター、インストルメントパネルなど）が実用化されている。また、この種の内装部品では、質感をより高めるために部品表面に光沢を付与した部品も実用化されている。
【０００３】
ところで、センタークラスターやインストルメントパネルなどにおいて、部品表面の艶が高すぎると、光の反射が強くなったり、窓写りが生じたりする。この反射や窓写りが生じると、車両の運転がしづらくなることがある。センタークラスターやインストルメントパネルは、立体的な表面を有する加飾部品である。このため、運転に支障を来たすような反射や窓写りは、部品表面の全体で起こるのではなく、表面の傾斜角度に応じて部分的に生じる。また、反射や窓写りを防止するために、表面全体の艶を落すと、デザイン性や質感が低下してしまう。このような問題を解消するため、部品表面の艶を部分的に落すための技術が必要となっている。
【０００４】
部品表面の艶を落す手法としては、艶消し剤の含んだ塗料を用いて塗装を行う方法が考えられる。この塗装を行う場合、艶を部分的に落すために、部品表面の一部をマスキングした状態で艶の異なる塗装を複数回に分けて行う必要がある。ところが、塗装を複数回に分けて行うと、それら塗装の境界部分に段差が生じ、柄の繋ぎ目に違和感が生じるため、デザイン性や質感が低下してしまう。
【０００５】
また、加飾部品に装飾を加える加飾方法としては、水圧転写が従来から用いられている（例えば特許文献１参照）。この水圧転写を用いて加飾する場合、艶の異なる複数枚の転写フィルムを用意し、部品表面にそれら転写フィルムを転写することで、部品表面の艶を部分的に落すことが可能である。
【先行技術文献】
【特許文献】
【０００６】
【特許文献１】特開昭５４−３３１１５号公報
【発明の概要】
【発明が解決しようとする課題】
【０００７】
ところが、水圧転写を複数回に分けて行う場合、製造工程が大幅に増加することに加え、各転写フィルムの位置合わせが困難となる。また、樹脂成形体への絵柄の転写時に、絵柄が伸びたり歪んだりすることが多い。この結果、絵柄を正確に付加することができず、絵柄のバラツキが生じてしまうため、製品の歩留まりが悪化して製造コストが嵩んでしまう。
【０００８】
本発明は上記の課題に鑑みてなされたものであり、その目的は、部品表面の艶を部分的に落すとともに、その部品表面の意匠性を十分に確保することができる車両用内装部品を提供することにある。また、別の目的は、上記車両用内装部品を製造するのに好適な車両用内装部品の加飾方法を提供することにある。
【課題を解決するための手段】
【０００９】
上記課題を解決するために、手段１に記載の発明は、ともに絵柄が描画された第１加飾面と第２加飾面とが部品表面にて連続して形成され、車両に設置したときの前記第１加飾面の法線の仰角が前記第２加飾面の法線の仰角よりも大きい車両用内装部品であって、前記第１加飾面の艶の程度が前記第２加飾面の艶の程度よりも低くなるように設定され、前記第１加飾面及び前記第２加飾面のうち少なくとも前記第１加飾面には、レーザ照射による艶低減加工が施されていることを特徴とする車両用内装部品をその要旨とする。
【００１０】
手段１に記載の発明によると、ともに絵柄が描画された第１加飾面及び第２加飾面のうち少なくとも第１加飾面に、レーザ照射による艶低減加工が施されることにより、その表面に微細な凹凸が付けられる。この結果、第１加飾面の光沢が落されることで、部品表面において、第１加飾面の艶の程度が第２加飾面の艶の程度よりも低くなる。本発明の車両用内装部品において、車両に設置したときの第１加飾面の法線の仰角が第２加飾面の法線の仰角よりも大きいため、第１加飾面には反射や窓写りが生じ易くなるが、第１加飾面の艶を第２加飾面の艶よりも低くすることで、反射や窓写りの問題を回避することができる。また、本発明のようにレーザ照射による艶低減加工を施す場合、従来技術のように艶の異なる領域（第１加飾面及び第２加飾面）間での段差や絵柄の位置ずれが生じない。このため、車両用内装部品の意匠性を十分に確保することができる。
【００１１】
なお、本発明における仰角とは、水平を基準とした上向きの角度である。従って、加飾面が水平面と平行な場合、加飾面の法線の仰角は９０°となり、加飾面が垂直面と平行な場合、加飾面の法線の仰角は０°となる。
【００１２】
具体的には、第１加飾面の光沢度を示す第１グロス値は、第２加飾面の光沢度を示す第２グロス値よりも低くなる。このようにすると、第１加飾面における反射や窓写りを回避することができる。
【００１３】
第１加飾面及び第２加飾面には塗膜が設けられ、塗膜には、レーザ照射によって描画された絵柄が形成されていてもよい。また、塗膜には、絵柄を構成する第１線状レーザ加工溝と、艶低減用の第２線状レーザ加工溝とが設けられていてもよい。この場合、絵柄を描画するレーザ加工と艶を落す艶低減加工とを同じレーザ照射装置を用いて行うことができるため、車両用内装部品の加工コストを低く抑えることができる。また、本発明では、従来のように水圧転写で加飾する場合と比較して、製造工程の短縮が可能となる。
【００１４】
第２線状レーザ加工溝は、第１線状レーザ加工溝とオーバーラップした状態で設けられ、第２線状レーザ加工溝の深さは、第１線状レーザ加工溝の深さよりも浅く設定され、第２線状レーザ加工溝の幅は、第１線状レーザ加工溝の幅よりも狭く設定されることが好ましい。この場合、第１線状レーザ加工溝は、幅が広くかつ深く加工されるので、絵柄を確実に描画することができる。また、第２線状レーザ加工溝は、幅が狭くかつ浅く加工されるので、微細な凹凸を加飾面に形成することができる。この結果、絵柄の輪郭をぼかすことなく、加飾面の艶を確実に低減することができる。
【００１５】
なお、第２線状レーザ加工溝は、第１線状レーザ加工溝とオーバーラップしない状態で形成してもよいが、この場合には艶低減加工におけるレーザの照射制御が複雑となる。このため、艶低減加工にかかる処理時間が長くなり、製造コストが嵩んでしまう。これに対して、第１線状レーザ加工溝とオーバーラップした状態で第２線状レーザ加工溝を設ける場合には、艶低減加工を比較的容易に行うことができ、製造コストを低減することができる。
【００１６】
第１加飾面と第２加飾面との境界部分には、第２加飾面から第１加飾面に向かって徐々に艶の度合いが低くなるように、第２線状レーザ加工溝が設けられていてもよい。具体的には、第１加飾面と第２加飾面との境界部分には、第２加飾面から第１加飾面に向けて第２線状レーザ加工溝同士の距離が徐々に狭くなるように第２線状レーザ加工溝が形成されていてもよい。また、第１加飾面と第２加飾面との境界部分には、第２加飾面から第１加飾面に向けて徐々に幅が広くなるように第２線状レーザ加工溝が形成されていてもよい。さらに、第１加飾面と第２加飾面との境界部分には、第２加飾面から第１加飾面に向けて徐々に深くなるように第２線状レーザ加工溝が形成されていてもよい。
【００１７】
このように第２線状レーザ加工溝を形成すると、第２加飾面から第１加飾面に向かって艶の程度が徐々に低くなるように表面の艶を落すことができる。この結果、第１加飾面と第２加飾面との境界部分が目立つことなく、部品表面の意匠性を確保することができる。なお、第１加飾面と第２加飾面とは仰角が異なるため、第１加飾面と第２加飾面との境界部分は屈曲部となる。その屈曲部となる境界部分で艶の度合いを徐々に変化させることにより、光沢度の変化に伴う違和感を確実に緩和することができる。
【００１８】
第２線状レーザ加工溝は、第１線状レーザ加工溝に対して傾斜した方向に形成されていてもよい。この場合、第１線状レーザ加工溝と第２線状レーザ加工溝とが平行に重なり合う部分がなくなるため、加飾面の艶を確実に低減することができる。
【００１９】
第１加飾面及び第２加飾面にはそれぞれ平行な複数本の第２線状レーザ加工溝が形成されており、第２加飾面に形成される第２線状レーザ加工溝の線ピッチは、第１加飾面に形成される第２線状レーザ加工溝の線ピッチよりも大きくてもよい。この場合、第１加飾面では、第２線状レーザ加工溝の線ピッチを小さくすることにより凹凸の面積割合が増すため、光が乱反射し易くなり、光沢度を示す第１グロス値が低くなる。一方、第２加飾面では、第２線状レーザ加工溝の線ピッチを大きくすることにより凹凸の面積割合が減るため、光が乱反射し難くなり、光沢度を示す第２グロス値が高くなる。従って、第１加飾面の艶の程度を第２加飾面の艶の程度よりも低くすることができる。
【００２０】
また、第１加飾面及び第２加飾面に形成される第２線状レーザ加工溝の線ピッチは同じであり、第２加飾面に形成される第２線状レーザ加工溝の幅が、第１加飾面に形成される第２線状レーザ加工溝の幅よりも狭く、第２加飾面に形成される第２線状レーザ加工溝の深さが、第１加飾面に形成される第２線状レーザ加工溝の深さよりも浅くなっていてもよい。この場合、レーザ出力やレーザの走査速度を変更することにより、深さや幅の異なる第２線状レーザ加工溝を形成する。このように第２線状レーザ加工溝を形成しても、第１加飾面では、光が乱反射し易くなり、光沢度を示す第１グロス値が低くなるとともに、第２加飾面では、光が乱反射し難くなり、光沢度を示す第２グロス値が高くなる。従って、第１加飾面の艶の程度を第２加飾面の艶の程度よりも低くすることができる。
【００２１】
手段２に記載の発明は、ともに絵柄が描画された第１加飾面と第２加飾面とが部品表面にて連続して形成され、車両に設置したときの前記第１加飾面の法線の仰角が前記第２加飾面の法線の仰角よりも大きい車両用内装部品の加飾方法であって、前記第１加飾面及び前記第２加飾面に設けられた塗膜にレーザ照射によって絵柄を描画する描画工程を行った後、前記塗膜に対してレーザ照射による艶低減加工を施すことにより、前記第１加飾面の艶の程度を前記第２加飾面の艶の程度よりも低くすることを特徴とする車両用内装部品の加飾方法をその要旨とする。
【００２２】
手段２に記載の発明によると、車両用内装部品における絵柄の描画工程後に、塗膜に対してレーザ照射による艶低減加工が施される。この結果、第２加飾面の艶の程度よりも低くなるように第１加飾面の艶の程度が低減される。この車両用内装部品を車両に設置したときの第１加飾面の法線の仰角は第２加飾面の法線の仰角よりも大きい。このため、第１加飾面には反射や窓写りが生じ易くなるが、第１加飾面の艶を第２加飾面よりも低くすることで、反射や窓写りの問題を回避することができる。また、本発明のように、レーザ照射による艶低減加工を施す場合、従来技術のように艶の異なる領域（第１加飾面及び第２加飾面）間での段差や絵柄の位置ずれが生じないため、意匠性を十分に確保することができる。さらに、艶低減加工を施す前に描画工程を行っているので、各加飾面に絵柄を正確に描画することができる。
【００２３】
艶低減加工では、第２加飾面よりも第１加飾面の方が線ピッチが狭くなるように、それぞれ平行に複数本の第２線状レーザ加工溝を形成する。このように、第１加飾面における第２線状レーザ加工溝の線ピッチを小さくすることにより、凹凸の面積割合が増す。このため、第１加飾面では光が乱反射し易くなり、第１加飾面の艶の程度を第２加飾面の艶の程度よりも低くすることができる。
【００２４】
第２線状レーザ加工溝の線ピッチは、５０μｍ以上４００μｍ以下の間隔で形成されることが好ましい。また、第２線状レーザ加工溝を形成する際におけるレーザ照射のエネルギー密度は、２０ＭＷ／ｃｍ２以上３００ＭＷ／ｃｍ２以下の範囲で設定されることが好ましい。このように、第２線状レーザ加工溝を形成することで、第１加飾面の艶の程度を確実に低減することができる。
【発明の効果】
【００２５】
以上詳述したように、手段１または２に記載の発明によると、レーザ照射による艶低減加工を施すことで、部品表面の艶を部分的に落すとともに、その部品表面の意匠性を十分に確保することができる。
【図面の簡単な説明】
【００２６】
【図１】第１の実施の形態における車両用内装部品の概略構成を示す説明図。
【図２】第１加飾面の第１線状レーザ加工溝と直交する方向に切断した断面図。
【図３】第１加飾面の第２線状レーザ加工溝と直交する方向に切断した断面図。
【図４】第１加飾面と第２加飾面との境界部分において第２線状レーザ加工溝と直交する方向に切断した断面図。
【図５】車両用内装部品の車両設置時における各加飾面の法線の仰角を示す説明図。
【図６】表面加飾システムを示す概略構成図。
【図７】第２の実施の形態における車両用内装部品の概略構成を示す説明図。
【図８】別の実施の形態における境界部分を示す拡大図。
【発明を実施するための形態】
【００２７】
［第１の実施の形態］
以下、本発明を具体化した第１の実施の形態を図面に基づき詳細に説明する。図１は、本実施の形態の車両用内装部品の概略構成を示す説明図であり、図２〜図４は車両用内装部品を示す断面図である。
【００２８】
図１〜図４に示されるように、車両用内装部品１は、立体的形状の樹脂成形体２と、その樹脂成形体２の表面２ａを被覆するように形成された塗膜３とを有し、部品表面の塗膜３に絵柄４が描かれている。本実施の形態の車両用内装部品１は、ナビゲーションシステムのモニタを装着するための開口５を有するセンタークラスターであり、車両外部からの入射光が運転席側に反射する部位に装着される。樹脂成形体２は、ＡＢＳ樹脂を用いて成形された樹脂成形品であり、樹脂成形体２の表面２ａを覆う塗膜３は、例えば、高光沢黒色（ピアノブラック）の塗料を用いて形成されている。また、絵柄４は、レーザ照射による加工（具体的には、レーザアブレーション加工）によって塗膜３に描画されている。なお、レーザアブレーション加工とは、レーザを固体に照射し、溶融を経ずに原子、分子、クラスターが直接蒸発して、固体表面が削り取られる現象を利用した非加熱加工である。
【００２９】
図１に示されるように、本実施の形態の絵柄４は、菱形の描画パターンが縦横に規則正しく配列した幾何学的な模様である。車両用内装部品１の樹脂成形体２は、車内に設置した状態で上方に向くように配置される第１加飾面１１（上面となる加飾面）と、その第１加飾面１１に対してほぼ直角に屈曲して運転席側に対向するように配置される第２加飾面１２（正面となる加飾面）とを有する。
【００３０】
図５に示されるように、車両用内装部品１を車内に設置したときの第１加飾面１１の法線Ｎ１の仰角θ１は第２加飾面１２の法線Ｎ２の仰角θ２よりも大きくなる。図１に示されるように、樹脂成形体２の表面において、第１加飾面１１と第２加飾面１２とは連続して形成されており、それら加飾面１１，１２の塗膜３に、絵柄４が一様に描画されている。なお、本実施の形態の車両用内装部品１において、開口５の周囲には、絵柄４が描画されていない枠部１４が数ｍｍ程度の幅で形成されている。
【００３１】
絵柄４は、塗膜３の表面に形成された第１線状レーザ加工溝２１によって構成される。より詳しくは、絵柄４の描画パターンとなる菱形の領域に、それぞれ並列に配置された複数本の第１線状レーザ加工溝２１が形成されている。これら第１線状レーザ加工溝２１は、同一方向にかつ直線的に延びる複数の溝部であり、菱形の領域を塗りつぶすように形成されている。そして、第１加飾面１１及び第２加飾面１２において、各第１線状レーザ加工溝２１が形成された菱形の領域が所定の間隔をあけて規則正しく設けられることで絵柄４が描画されている。図２に示されるように、第１線状レーザ加工溝２１は、幅Ｗ１が５０μｍ程度、深さＤ１が１５μｍ程度である。
【００３２】
本実施の形態では、第１加飾面１１における塗膜３の表面に対してレーザ照射による艶低減加工が施されており、第１加飾面１１の艶の程度が第２加飾面１２の艶の程度よりも低くなるよう設定されている。具体的には、図１〜図３に示されるように、第１加飾面１１において、艶低減用の第２線状レーザ加工溝２２がそれぞれ平行に複数本形成されている。一方、第２加飾面１２には、艶低減用の第２線状レーザ加工溝２２が形成されていない。また、本実施の形態では、屈曲部となる第１加飾面１１と第２加飾面１２との境界部分１５に、艶低減用の第２線状レーザ加工溝２２がそれぞれ平行に複数本形成されている。
【００３３】
第２線状レーザ加工溝２２は、第１線状レーザ加工溝２１とオーバーラップした状態で設けられている。また、第２線状レーザ加工溝２２は、第１線状レーザ加工溝２１に対して傾斜した方向に形成されている。
【００３４】
図３及び図４に示されるように、第１加飾面１１及び境界部分１５に形成されている第２線状レーザ加工溝２２は、幅Ｗ２が３０μｍ程度、深さＤ２が５μｍ程度である。つまり、第２線状レーザ加工溝２２の深さＤ２は、第１線状レーザ加工溝２１の深さＤ１よりも浅く設定され、第２線状レーザ加工溝２２の幅Ｗ２は、第１線状レーザ加工溝２１の幅Ｗ１よりも狭く設定されている。なお、図１の第１加飾面１１及び境界部分１５には第２線状レーザ加工溝２２が表示されているが、実際の加飾面１１及び境界部分１５における第２線状レーザ加工溝２２は目視できない程度の微細な溝部となっている。
【００３５】
第２線状レーザ加工溝２２の線ピッチは、要求される光沢度に応じて、５０μｍ〜４００μｍに設定される。本実施の形態において、第１加飾面１１と第２加飾面１２との境界部分１５に形成される第２線状レーザ加工溝２２の線ピッチＰ２（図４参照）は、第１加飾面１１に形成される第２線状レーザ加工溝２２の線ピッチＰ１（図３参照）よりも大きい。つまり、単位面積（例えば、１ｃｍ２）当たりの第２線状レーザ加工溝２２の占める面積割合は、境界部分１５よりも第１加飾面１１が大きくなり、表面の凹凸度合いは、境界部分１５よりも第１加飾面１１が大きくなっている。また、第２加飾面１２には、第２線状レーザ加工溝２２が形成されていないため、その表面の凹凸度合いは、境界部分１５や第１加飾面１１よりも小さくなっている。
【００３６】
従って、第１加飾面１１の光沢度を示す第１グロス値は、第２加飾面１２の光沢度を示す第２グロス値よりも低くなる。本実施の形態において、第１加飾面１１における第２線状レーザ加工溝２２の線ピッチＰ１は２５０μｍ程度であり、境界部分１５における第２線状レーザ加工溝２２の線ピッチＰ２は４００μｍ程度である。また、測色計で測定した測定値は、第１加飾面１１の第１グロス値が２０％程度であり、第２加飾面１２の第２グロス値が８０％程度である。さらに、境界部分１５の第３グロス値は、第１グロス値及び第２グロス値の中間的な値であり、例えば５０％程度である。
【００３７】
なお、車両用内装部品１において、開口５の周囲における枠部１４は、第１線状レーザ加工溝２１及び第２線状レーザ加工溝２２が形成されていないレーザ未照射領域であり、その枠部１４表面のグロス値は９５％程度となっている。つまり、車両用内装部品１では、枠部１４表面の艶の程度が最も高くなっている。
【００３８】
次に、車両用内装部品１を製造するための表面加飾システムについて説明する。
【００３９】
図６に示されるように、表面加飾システム３０は、レーザ照射装置３１、ワーク変位ロボット３２及び制御装置３３を備えている。レーザ照射装置３１は、レーザＬ１（本実施の形態では、波長１０６４ｎｍのＹＡＧレーザ）を発生させるレーザ発生部４１と、レーザＬ１を偏向させるレーザ偏向部４２と、レーザ発生部４１及びレーザ偏向部４２を制御するレーザ制御部４３とを備えている。レーザ偏向部４２は、レンズ４４と反射ミラー４５とを複合させてなる光学系であり、これらレンズ４４及び反射ミラー４５の位置を変更することにより、レーザＬ１の照射位置や焦点を調整するようになっている。レーザ制御部４３は、レーザＬ１の照射時間変調、照射強度変調、照射面積変調などの制御を行う。
【００４０】
また、ワーク変位ロボット３２は、ロボットアーム４６と、ロボットアーム４６の先端に設けられたワーク支持部４７とを備えている。ワーク支持部４７は、表面に塗膜３が塗装された樹脂成形体２を支持するようになっている。そして、ワーク変位ロボット３２は、ロボットアーム４６を駆動して樹脂成形体２の位置及び角度を変更することにより、樹脂成形体２の表面に対するレーザＬ１の照射位置を変更するようになっている。
【００４１】
制御装置３３は、ＣＰＵ５０、メモリ５１及び入出力ポート５２等からなる周知のコンピュータにより構成されている。ＣＰＵ５０は、レーザ照射装置３１及びワーク変位ロボット３２に電気的に接続されており、各種の駆動信号によってそれらを制御する。
【００４２】
なお、メモリ５１には、レーザ照射を行うためのレーザ照射データが記憶されている。レーザ照射データは、ＣＡＤデータを変換することによって得られるデータであり、ＣＡＤデータは、樹脂成形体２の表面の形状データや絵柄４を示す画像データ等を変換することによって得られるデータである。また、メモリ５１には、レーザ照射に用いられるレーザ照射パラメータ（レーザＬ１の照射位置、焦点、照射角度、照射面積、照射時間、照射強度、照射速度、照射ピッチなど）を示すデータが記憶されている。
【００４３】
次に、車両用内装部品１の加飾方法を説明する。
【００４４】
まず、熱可塑性樹脂（本実施の形態ではＡＢＳ樹脂）を用いて所定の立体形状に成形した樹脂成形体２を準備する。そして、樹脂成形体２は、作業者によってワーク変位ロボット３２のワーク支持部４７（図６参照）にセットされる。
【００４５】
次に、樹脂成形体２の表面２ａを覆う塗膜３を形成する。詳述すると、ＣＰＵ５０は、塗膜形成用の駆動信号を生成し、生成した塗膜形成用の駆動信号を塗装機（図示略）に出力する。そして、塗装機は、ＣＰＵ５０から出力された塗膜形成用の駆動信号に基づいて、樹脂成形体２の表面２ａ上に塗料を塗装することにより塗膜３を形成する。
【００４６】
その後、レーザ照射装置３１を駆動することで、樹脂成形体２の表面の塗膜３にレーザＬ１を照射し、第１加飾面１１、第２加飾面１２及び境界部分１５の塗膜３上に絵柄４を描画する（描画工程）。具体的に言うと、ＣＰＵ５０は、レーザ照射を行うためのレーザ照射データをメモリ５１から読み出す。そして、ＣＰＵ５０は、レーザ照射データに基づいて駆動信号を生成し、生成した駆動信号をレーザ照射装置３１に出力する。レーザ照射装置３１は、ＣＰＵ５０から出力された駆動信号に基づいて、樹脂成形体２の表面に形成された塗膜３にレーザＬ１を照射する。なお、レーザ照射装置３１のレーザ制御部４３は、レーザ発生部４１からレーザＬ１を照射させ、第１加飾面１１、第２加飾面１２及び境界部分１５における画像データのパターンに応じてレーザ偏向部４２を制御する。この制御によって、レーザＬ１の照射位置及び焦点位置が決定される。またここでは、塗膜３に照射されるレーザＬ１のエネルギー密度は、１７０ＭＷ／ｃｍ２に決定される。この場合、レーザＬ１の熱が表層部分に集中して熱量が多くなるため、塗膜３の表層部分が昇華することにより、塗膜３の表面上に凹状の加工部が形成される。そして、画像データのパターンに応じてレーザＬ１の照射位置を走査することにより、第１加飾面１１、第２加飾面１２及び境界部分１５において絵柄４に応じた第１線状レーザ加工溝２１が形成される。
【００４７】
なお、第１加飾面１１と第２加飾面１２との境界部分１５や、第１加飾面１１から第２加飾面１２にレーザＬ１の照射位置を変更する際には、ワーク変位ロボット３２によって樹脂成形体２の位置及び角度が変更される。具体的に言うと、ＣＰＵ５０は、メモリ５１に記憶されているレーザ照射データに基づいて、駆動信号をワーク変位ロボット３２に出力する。ワーク変位ロボット３２は、ＣＰＵ５０から出力された駆動信号に基づき、ロボットアーム４６を駆動してワーク支持部４７に支持された樹脂成形体２の位置及び角度を変更することにより、樹脂成形体２の第１加飾面１１から第２加飾面１２にレーザＬ１の照射位置を変更する。このように描画工程を行うことで、樹脂成形体２の第１加飾面１１、第２加飾面１２及び境界部分１５の塗膜３に、レーザ照射によって絵柄４が描画される。
【００４８】
描画工程の後、レーザ照射装置３１を駆動することで、樹脂成形体２の表面の塗膜３に対してレーザ照射による艶低減加工を施す。艶低減加工では、部品表面の塗膜３にレーザＬ１を照射し、レーザＬ１の照射位置を走査することにより、第１加飾面１１や境界部分１５に第２線状レーザ加工溝２２を形成する。なおここで、塗膜３に照射されるレーザＬ１のエネルギー密度は、５０ＭＷ／ｃｍ２に決定される。
【００４９】
具体的には、艶低減加工において、先ず、第１加飾面１１にレーザＬ１を照射して第２線状レーザ加工溝２２を形成する。この後、ワーク変位ロボット３２によって樹脂成形体２の位置及び角度を変更しつつ、レーザ照射装置３１からレーザＬ１を照射する。この結果、第１加飾面１１と第２加飾面１２との境界部分１５に第２線状レーザ加工溝２２を形成する。ここでは、境界部分１５よりも第１加飾面１１の方が線ピッチＰ１が狭くなるように、それぞれ平行に複数本の第２線状レーザ加工溝２２を形成する。このように艶低減加工を施すことにより、第１加飾面１１の艶の程度を第２加飾面１２の艶の程度よりも低くする。以上の工程によって、図１に示す車両用内装部品１が完成する。
【００５０】
従って、本実施の形態によれば以下の効果を得ることができる。
【００５１】
（１）本実施の形態の車両用内装部品１では、絵柄４が描画された第１加飾面１１に、レーザ照射による艶低減加工が施されることにより、その表面に微細な凹凸が付けられる。具体的には、第１加飾面１１にそれぞれ平行な複数本の第２線状レーザ加工溝２２が形成されるとともに、第２加飾面１２には第２線状レーザ加工溝２２が形成されていない。この場合、第１加飾面１１では、第２線状レーザ加工溝２２の凹凸によって光が乱反射し易くなり、光沢度を示す第１グロス値が低くなる。一方、第２加飾面１２では、第２線状レーザ加工溝２２の凹凸がないため、光が乱反射し難く、光沢度を示す第２グロス値が高くなる。このように、第２加飾面１２よりも第１加飾面１１の光沢が落されることで、第１加飾面１１の艶の程度が第２加飾面１２の艶の程度よりも低くなる。本実施の形態では、車両用内装部品１を車両に設置したとき、第１加飾面１１の法線Ｎ１の仰角θ１が第２加飾面１２の法線Ｎ２の仰角θ２よりも大きくなる（図５参照）。このため、第１加飾面１１には反射や窓写りが生じ易くなるが、第１加飾面１１の艶を第２加飾面１２よりも低くすることで、反射や窓写りの問題を回避することができる。また、レーザ照射による艶低減加工を施す場合、従来技術のように艶の異なる領域（第１加飾面１１及び第２加飾面１２）間での段差や絵柄４の位置ずれが生じない。このため、車両用内装部品１の意匠性を十分に確保することができる。
【００５２】
（２）本実施の形態の車両用内装部品１において、第１加飾面１１及び第２加飾面１２には塗膜３が設けられ、その塗膜３には、絵柄４を構成する第１線状レーザ加工溝２１が設けられるとともに、第１加飾面１１には艶低減用の第２線状レーザ加工溝２２が設けられている。この場合、絵柄４を描画するレーザ加工と艶を落す艶低減加工とを同じレーザ照射装置３１を用いて行うことができるため、車両用内装部品１の加工コストを低く抑えることができる。また、本実施の形態では、従来のように水圧転写で加飾する場合と比較して、製造工程の短縮が可能となる。
【００５３】
（３）本実施の形態の車両用内装部品１において、第２線状レーザ加工溝２２は、第１線状レーザ加工溝２１とオーバーラップした状態で設けられる。また、第２線状レーザ加工溝２２の深さＤ２は、第１線状レーザ加工溝２１の深さＤ１よりも浅く設定され、第２線状レーザ加工溝２２の幅Ｗ２は、第１線状レーザ加工溝２１の幅Ｗ１よりも狭く設定される。この場合、第１線状レーザ加工溝２１は、幅Ｗ１が広くかつ深く加工されるので、絵柄４を確実に描画することができる。また、第２線状レーザ加工溝２２は、幅Ｗ２が狭くかつ浅く加工されるので、微細な凹凸を第１加飾面１１に形成することができる。この結果、絵柄４の輪郭をぼかすことなく、第１加飾面１１の艶を確実に低減することができる。
【００５４】
（４）本実施の形態の車両用内装部品１において、第１加飾面１１と第２加飾面１２との境界部分１５にも、それぞれ平行な複数本の第２線状レーザ加工溝２２が形成されている。そして、境界部分１５に形成される第２線状レーザ加工溝２２の線ピッチＰ２は、第１加飾面１１に形成される第２線状レーザ加工溝２２の線ピッチＰ１よりも大きくなっている。この場合、第２線状レーザ加工溝２２による凹凸の面積割合は、第１加飾面１１よりも境界部分１５の方が小さくなる。このため、境界部分１５の光沢度を示す第３グロス値は、第１加飾面１１の第１グロス値よりも大きくなる。また、境界部分１５の第３グロス値は、第２線状レーザ加工溝２２による凹凸がない第２加飾面１２の第２グロス値よりも小さくなる。つまり、境界部分１５の第３グロス値は、第１加飾面１１の第１グロス値と第２加飾面１２の第２グロス値との中間的な値となっている。このように第２線状レーザ加工溝２２を形成すると、第２加飾面１２から第１加飾面１１に向かって艶の程度が低くなるように表面の艶を段階的に落すことができる。この結果、第１加飾面１１と第２加飾面１２との境界部分１５が目立つことなく、部品表面の意匠性を十分に確保することができる。
［第２の実施の形態］
【００５５】
次に、本発明を具体化した第２の実施の形態を図７に基づき説明する。本実施の形態の車両用内装部品１は、第２加飾面１２にレーザ照射による艶低減加工が施されている点が上記第１の実施の形態と異なる。車両用内装部品１における他の構成は、上記第１の実施の形態と同じである。
【００５６】
詳述すると、図７に示されるように、車両用内装部品１における第１加飾面１１、第２加飾面１２及び境界部分１５にはそれぞれ平行な複数本の第２線状レーザ加工溝２２が形成されている。第２加飾面１２に形成される複数本の第２線状レーザ加工溝２２も第１加飾面１１や境界部分１５と同様に第１線状レーザ加工溝に対して傾斜した方向に形成されている。
【００５７】
第２加飾面１２に形成される第２線状レーザ加工溝２２の線ピッチは、第１加飾面１１に形成される第２線状レーザ加工溝２２の線ピッチＰ１（図３参照）や境界部分１５に形成される第２線状レーザ加工溝２２の線ピッチＰ２（図４参照）よりも大きい。本実施の形態において、第２線状レーザ加工溝２２の線ピッチは、第１加飾面１１、境界部分１５、第２加飾面１２の順に大きくなっている。
【００５８】
つまり、単位面積（例えば、１ｃｍ２）当たりの第２線状レーザ加工溝２２の占める面積割合は、第２加飾面１２よりも境界部分１５が大きく、かつ境界部分１５よりも第１加飾面１１が大きくなっている。従って、塗膜３表面の凹凸度合いは、第２加飾面１２、境界部分１５、第１加飾面１１の順に大きくなっている。
【００５９】
本実施の形態の車両用内装部品１において、第２加飾面１２では、第２線状レーザ加工溝２２の線ピッチを大きくすることにより、第１加飾面１１よりも光が乱反射し難くなり、光沢度を示す第２グロス値が第１加飾面１１の第１グロス値よりも高くなる。従って、第１加飾面１１の艶の程度を第２加飾面１２の艶の程度よりも低くすることができる。
【００６０】
また、本実施の形態でも、レーザ照射による艶低減加工を施しているため、艶の異なる第１加飾面１１及び第２加飾面１２間での段差や絵柄４の位置ずれが生じない。さらに、第２線状レーザ加工溝２２の線ピッチは、第１加飾面１１、境界部分１５、第２加飾面１２の順に大きくなっているため、第２加飾面１２、境界部分１５、第１加飾面１１の順に艶の程度が段階的に低くなる。この結果、第１加飾面１１と第２加飾面１２との境界部分１５が目立つことなく、部品表面の意匠性を十分に確保することができる。
【００６１】
なお、本発明の各実施の形態は以下のように変更してもよい。
【００６２】
・上記各実施の形態では、車両用内装部品１において、屈曲部となる第１加飾面１１と第２加飾面１２との境界部分１５に、それぞれ平行な複数本の第２線状レーザ加工溝２２が形成されていたが、これに限定されるものではない。図８に示されるように、第１加飾面１１と第２加飾面１２との境界部分１５において、第２線状レーザ加工溝２２同士の距離（線ピッチ）が第２加飾面１２から第１加飾面１１に向けて徐々に狭くなるように第２線状レーザ加工溝２２を形成してもよい。このように第２線状レーザ加工溝２２を形成すると、第１加飾面１１と第２加飾面１２との境界部分１５において、艶の程度が徐々に変化する。第１加飾面１１と第２加飾面１２との境界部分１５は屈曲部であるが、その屈曲部で艶の度合いを徐々に変化させることにより、光沢度の変化に伴う違和感を確実に緩和することができる。
【００６３】
・上記各実施の形態の絵柄４は、黒色の塗膜３に形成されていたが、他の有色の塗膜３に形成されるものでもよい。さらに、塗膜３を省略して樹脂成形体２の表面に絵柄４を直接描画してもよい。この場合、樹脂成形体２の表面に第２線状レーザ加工溝２２を形成し、部品表面の艶を落すように構成してもよい。また、樹脂成形体２の表面において、塗膜３を保護するクリアコート層を形成し、そのクリアコート層に第２線状レーザ加工溝２２を形成してもよい。さらに、塗膜３にレーザ描画によって絵柄４を描画するものであったが、これに限定されるものではない。水圧転写によって、絵柄を有する印刷層を樹脂成形体２の表面２ａに転写することで、その表面２ａに絵柄を形成してもよい。この場合、第１加飾面１１の印刷層に第２線状レーザ加工溝２２を形成して部品表面の艶を低下させてもよい。さらに、印刷層を保護するクリアコート層が形成される場合には、そのクリアコート層に第２線状レーザ加工溝２２を形成して部品表面の艶を低下させてもよい。
【００６４】
・上記各実施の形態では、レーザ照射によって凹状の線状レーザ加工溝２１，２２を形成することにより、絵柄４の描画や艶低減加工を行うものであったが、レーザ照射によって塗膜３の加飾面１１，１２を凸状に膨らませたレーザ加工部を形成して絵柄４の描画や艶低減加工を行ってもよい。さらに、艶低減用の第２線状レーザ加工溝２２は、線状の加工部であったが、これに限定されるものではなく、スポット状のレーザ加工部であってもよい。
【００６５】
・上記各実施の形態では、菱形のパターンの絵柄４であったが、これに限定されるものではない。円形、楕円形、三角形などのパターンやそれらが組み合わされた絵柄に具体化してもよい。
【００６６】
・上記各実施の形態において、波長１０６４ｎｍのＹＡＧレーザを用いてレーザ描画工程や艶低減加工を行うものであったが、これに限定されるものではなく、ＹＡＧレーザ以外のレーザを用いて描画工程や艶低減加工を行ってもよい。
【００６７】
・上記各実施の形態の車両用内装部品１では、ナビゲーションシステムのモニタを装着するためのセンタークラスターに具体化したが、ダッシュボードの装飾パネルなどの他の車両用内装部品に具体化してもよい。
【００６８】
次に、特許請求の範囲に記載された技術的思想のほかに、前述した各実施の形態によって把握される技術的思想を以下に列挙する。
【００６９】
（１）手段１において、前記第１加飾面及び前記第２加飾面には塗膜が設けられ、前記塗膜には、前記絵柄を構成する第１線状レーザ加工溝と、艶低減用の第２線状レーザ加工溝とが設けられており、前記第１加飾面と前記第２加飾面との境界部分には、前記第２加飾面から前記第１加飾面に向けて前記第２線状レーザ加工溝同士の距離が徐々に狭くなるように前記第２線状レーザ加工溝が形成されていることを特徴とする車両用内装部品。
【００７０】
（２）手段１において、前記第１加飾面及び前記第２加飾面には塗膜が設けられ、前記塗膜には、前記絵柄を構成する第１線状レーザ加工溝と、艶低減用の第２線状レーザ加工溝とが設けられており、前記第１加飾面と前記第２加飾面との境界部分には、前記第２加飾面から前記第１加飾面に向けて徐々に幅が広くなるように前記第２線状レーザ加工溝が形成されていることを特徴とする車両用内装部品。
【００７１】
（３）手段１において、前記第１加飾面及び前記第２加飾面には塗膜が設けられ、前記塗膜には、前記絵柄を構成する第１線状レーザ加工溝と、艶低減用の第２線状レーザ加工溝とが設けられており、前記第１加飾面と前記第２加飾面との境界部分には、前記第２加飾面から前記第１加飾面に向けて徐々に深くなるように前記第２線状レーザ加工溝が形成されていることを特徴とする車両用内装部品。
【００７２】
（４）手段１において、前記第１加飾面及び前記第２加飾面には塗膜が設けられ、前記塗膜には、前記絵柄を構成する第１線状レーザ加工溝と、艶低減用の第２線状レーザ加工溝とが設けられており、前記第２線状レーザ加工溝は、前記第１線状レーザ加工溝に対して傾斜した方向に形成されていることを特徴とする車両用内装部品。
【００７３】
（５）手段１において、前記第１加飾面及び前記第２加飾面には塗膜が設けられ、前記塗膜には、前記絵柄を構成する第１線状レーザ加工溝と、艶低減用の第２線状レーザ加工溝とが設けられており、前記第１加飾面及び前記第２加飾面にはそれぞれ平行な複数本の前記第２線状レーザ加工溝が形成されており、前記第２加飾面に形成される前記第２線状レーザ加工溝の線ピッチは、前記第１加飾面に形成される前記第２線状レーザ加工溝の線ピッチよりも大きいことを特徴とする車両用内装部品。
【００７４】
（６）手段１において、前記第１加飾面及び前記第２加飾面には塗膜が設けられ、前記塗膜には、前記絵柄を構成する第１線状レーザ加工溝と、艶低減用の第２線状レーザ加工溝とが設けられており、前記第１加飾面及び前記第２加飾面に形成される前記第２線状レーザ加工溝の線ピッチは同じであり、前記第２加飾面に形成される前記第２線状レーザ加工溝の幅が、前記第１加飾面に形成される前記第２線状レーザ加工溝の幅よりも狭く、前記第２加飾面に形成される前記第２線状レーザ加工溝の深さが、前記第１加飾面に形成される前記第２線状レーザ加工溝の深さよりも浅いことを特徴とする車両用内装部品。
【００７５】
（７）手段１において、前記車両内において、窓写りが生じる部位に装着されることを特徴とする車両用内装部品。
【００７６】
（８）手段１において、前記車両内において、車両外部2 からの入射光が運転席側に反射する部位に装着されることを特徴とする車両用内装部品。
【００７７】
（９）手段１において、前記絵柄は、前記第１加飾面及び前記第２加飾面の全体に一様に描画される幾何学的な模様であることを特徴とする車両用内装部品。
【００７８】
（１０）手段２において、前記艶低減加工では、前記第２加飾面よりも前記第１加飾面の方が線ピッチが狭くなるように、それぞれ平行に複数本の第２線状レーザ加工溝を形成することを特徴とする車両用内装部品の加飾方法。
【００７９】
（１１）技術的思想（１０）において、前記第２線状レーザ加工溝の線ピッチは、５０μｍ以上４００μｍ以下であることを特徴とする車両用内装部品の加飾方法。
【００８０】
（１２）技術的思想（１０）または（１１）において、前記第２線状レーザ加工溝を形成する際におけるレーザ照射のエネルギー密度は、２０ＭＷ／ｃｍ２以上３００ＭＷ／ｃｍ２以下であることを特徴とする車両用内装部品の加飾方法。
【符号の説明】
【００８１】
１…車両用内装部品
２ａ…部品表面
３…塗膜
４…絵柄
１１…第１加飾面
１２…第２加飾面
１５…境界部分
２１…第１線状レーザ加工溝
２２…第２線状レーザ加工溝
Ｄ１…第１線状レーザ加工溝の深さ
Ｄ２…第２線状レーザ加工溝の深さ
Ｎ１…第１加飾面の法線
Ｎ２…第２加飾面の法線
Ｗ１…第１線状レーザ加工溝の幅
Ｗ２…第２線状レーザ加工溝の幅
θ１…第１加飾面の法線の仰角
θ２…第２加飾面の法線の仰角
【図１】
2015074400.tif 000003
【図２】
2015074400.tif 000004
【図３】
2015074400.tif 000005
【図４】
2015074400.tif 000006
【図５】
2015074400.tif 000007
【図６】
2015074400.tif 000008
【図７】
2015074400.tif 000009
【図８】
2015074400.tif 000010